Целлюлозный продукт с содержанием альфа-целлюлозы 98,5% и выше и промышленный способ его получения

1. Льняной целлюлозный продукт востребованный в химической, целлюлозно-бумажной, пищевой и других отраслях промышленности характеризующийся высокими показателями белизны, смачиваемостью и низким содержанием золы, отличающийся тем, что показатель альфа-целлюлозы достигает 98,5% и выше, количество лигниносодержащих примесей составляет 0,1%, имеет степень полимеризации со значением выше 1100 и высокий показатель вязкости - 228 мПа/с.
2. Продукт по п. 1, отличающийся тем, что в качестве целлюлозосодержащего продукта используют полученную из льна хлопкоподобную массу, следующих свойств: не прядомые волокна с линейной плотностью - 0,21-0,97 текс и массовой длиной 7,5 мм, массовой долей костры и сорных примесей - 0,5%, влажностью - менее 14%.
3. Способ промышленного получения из льняного волокна целлюлозного продукта с высоким показателем альфа-целлюлозы путем механической обработки, промывки, кипячения, деструктуризации лигноуглеводной сетки, первой промывки водой, отжима на центрифуге и сушки, отличающийся тем, что делигнификацию проводят последовательной обработкой волокнистой массы в щелочном растворе, температура которого 50°С, окислительную варку осуществляют при температуре раствора 120°С.
4. Способ по п. 3, отличающийся тем, что раствор для нейтрализации лигниносодержащих компонентов, содержит следующие активные вещества: гидрооксид натрия - 5-10 г/л, поверхностно-активные вещества - 2,7-2,9 г/л, при соблюдении температуры кипения до 95-100°С в течении 30 минут.
5. Способ по п. 3, отличающийся тем, что процесс окислительной варки протекает в течении 60 минут в растворе с высокой концентрацией пероксида водорода: пероксид водорода - 18,4 г/л, метасиликат натрия -13 г/л, сульфат магния - 0,4 г/л, гидрооксид натрия - 4,8 г/л.
6. Способ по п. 3, отличающийся тем, что процесс окислительной варки осуществляется в специальном агрегате химической обработки льняного волокна.
7. Способ по п. 3, отличающийся тем, что по окончанию варки целлюлозосодержащую массу подают на специально оборудованную сушильную установку, затем волокно с влажностью менее 20% направляют на «измельчитель» для получения необходимой длины волокон.
8. Способ по п. 3, отличающийся тем, что повышенное содержание альфа-целлюлозы до 98,5% и выше достигается путем увеличения концентрации пероксида водорода в растворах для окислительной обработки и варки волокнистой массы, вместо уже известного использования соединений серы и хлора, отрицательно воздействующих на экологию.